(57)【要約】  タイヤは、少なくとも１つのエラストマーマトリックスと、６５〜１１５ｐｈｒの補強用無機充填剤を含む補強充填剤と、３０ｐｈｒを超える可塑化剤と、５ｐｈｒを超えるクラムラバー粒子であって、ＩＳＯ規格１３３２０−１に従うレーザー回折法によって測定される体積基準のメジアン粒子径が以下の関係：１００μｍ＜Ｄ５０＜１０００μｍを満たし、Ｄ５０が、体積基準の粒子径分布から得られた累積分布の５０％に相当する、体積基準の中位径であるクラムラバー粒子と、をベースとするゴム組成物を含むトレッドを有する。【特許請求の範囲】
【請求項１】
ゴム組成物を含むトレッドを有するタイヤであって、少なくとも
−  エラストマーマトリックスと、
−  ６５〜１１５ｐｈｒの補強用無機充填剤を含む補強充填剤と、
−  ３０ｐｈｒを超える可塑化剤と、
−  ５ｐｈｒを超えるクラムラバー粒子であって、ＩＳＯ規格１３３２０−１に従うレーザー回折法によって測定される体積基準のメジアン粒子径が以下の関係：
−  １００μｍ＜Ｄ５０＜１０００μｍ、を満たし、
Ｄ５０が、前記体積基準の粒子径の分布から得られた累積分布の５０％に相当する、体積基準の中位径であるクラムラバー粒子と、
をベースとするゴム組成物を含むトレッドを有するタイヤ。
【請求項２】
前記エラストマーマトリックスが、ポリブタジエン、ポリイソプレン、ブタジエンコポリマー、イソプレンコポリマー及びそれらの混合物からなる群から選択される、少なくとも１種のジエンエラストマーを含む、請求項１に記載のタイヤ。
【請求項３】
前記エラストマーマトリックスが、ポリブタジエンである第１のジエンエラストマーと、ポリイソプレンである第２のジエンエラストマーと、を含む、請求項２に記載のタイヤ。
【請求項４】
前記第２のジエンエラストマーが、主に天然ゴムを含む、請求項３に記載のタイヤ。
【請求項５】
前記第２のジエンエラストマーが天然ゴムである、請求項４に記載のタイヤ。
【請求項６】
前記第１のジエンエラストマーの含有量が２５〜７５ｐｈｒであり、前記第２のジエンエラストマーの含有量が２５〜７５ｐｈｒである、請求項３〜５のいずれか一項に記載のタイヤ。
【請求項７】
前記第１のジエンエラストマー及び前記第２のエラストマーの総含有量が９０ｐｈｒを超える、請求項３〜６のいずれか一項に記載のタイヤ。
【請求項８】
前記第１のジエンエラストマー及び前記第２のエラストマーの総含有量が１００ｐｈｒを超える、請求項７に記載のタイヤ。
【請求項９】
前記補強充填剤が、７０〜１１０ｐｈｒの補強用無機充填剤を含む、請求項１〜８のいずれか一項に記載のタイヤ。
【請求項１０】
前記補強用無機充填剤が主にシリカである、請求項１〜９のいずれか一項に記載のタイヤ。
【請求項１１】
前記補強用無機充填剤がシリカである、請求項１０に記載のタイヤ。
【請求項１２】
前記補強充填剤が更に、２０ｐｈｒ未満のカーボンブラックを含む、請求項１〜１１のいずれか一項に記載のタイヤ。
【請求項１３】
前記可塑化剤の含有量が４０ｐｈｒを超える、請求項１〜１２のいずれか一項に記載のタイヤ。
【請求項１４】
前記可塑化剤が、液体可塑剤、炭化水素樹脂又はそれらの混合物を含む、請求項１〜１３のいずれか一項に記載のタイヤ。
【請求項１５】
前記可塑化剤が、液体可塑剤及び炭化水素樹脂を含む、請求項１４に記載のタイヤ。
【請求項１６】
前記液体可塑剤の含有量が１５〜９５ｐｈｒである、請求項１４又は１５に記載のタイヤ。
【請求項１７】
前記液体可塑剤が、液体ジエンポリマー、ポリオレフィン系油、ナフテン系油、パラフィン系油、留出芳香族抽出物（Ｄｉｓｔｉｌｌａｔｅ  Ａｒｏｍａｔｉｃ  Ｅｘｔｒａｃｔｓ（ＤＡＥ））油、中度抽出溶媒和物（Ｍｅｄｉｕｍ  Ｅｘｔｒａｃｔｅｄ  Ｓｏｌｖａｔｅｓ（ＭＥＳ））油、処理留出芳香族抽出物（Ｔｒｅａｔｅｄ  Ｄｉｓｔｉｌｌａｔｅ  Ａｒｏｍａｔｉｃ  Ｅｘｔｒａｃｔｓ（ＴＤＡＥ））油、残留芳香族抽出物（Ｒｅｓｉｄｕａｌ  Ａｒｏｍａｔｉｃ  Ｅｘｔｒａｃｔｓ（ＲＡＥ））油、処理残留芳香族抽出物（Ｔｒｅａｔｅｄ  Ｒｅｓｉｄｕａｌ  Ａｒｏｍａｔｉｃ  Ｅｘｔｒａｃｔｓ（ＴＲＡＥ））油、残留芳香族抽出物（Ｓａｆｅｔｙ  Ｒｅｓｉｄｕａｌ  Ａｒｏｍａｔｉｃ  Ｅｘｔｒａｃｔｓ（ＳＲＡＥ））油、鉱油、植物油、エーテル可塑剤、エステル可塑剤、リン酸エステル可塑剤、スルホナート可塑剤及びそれらの混合物からなる群から選択される、請求項１４〜１６のいずれか一項に記載のタイヤ。
【請求項１８】
前記炭化水素樹脂の含有量が５〜９５ｐｈｒである、請求項１４〜１７のいずれか一項に記載のタイヤ。
【請求項１９】
前記炭化水素樹脂が、シクロペンタジエンホモポリマー又はコポリマーの樹脂、ジシクロペンタジエンホモポリマー又はコポリマーの樹脂、テルペンホモポリマー又はコポリマーの樹脂、Ｃ５留分ホモポリマー又はコポリマーの樹脂、Ｃ９留分ホモポリマー又はコポリマーの樹脂、α−メチルスチレンホモポリマー又はコポリマーの樹脂、及びそれらの混合物からなる群から選択される、請求項１４〜１８のいずれか一項に記載のタイヤ。
【請求項２０】
前記クラムラバー粒子の含有量が２０ｐｈｒを超える、請求項１〜１９のいずれか一項に記載のタイヤ。
【請求項２１】
５００μｍ＜Ｄ５０＜６００μｍである、請求項１〜２０のいずれか一項に記載のタイヤ。
【請求項２２】
前記クラムラバー粒子が、ＩＳＯ規格１３３２０−１に従うレーザー回折法によって測定される体積粒子径分布の分布幅を有し、以下の関係：
−  １．０＜Ｓｐａｎ＜１．６を満たし、
式中、
−  Ｓｐａｎ＝（Ｄ９０−Ｄ１０）／Ｄ５０、であり
−  Ｄ１０及びＤ９０がそれぞれ、前記累積粒子分布の１０体積％及び９０体積％に相当する粒子径である、
請求項１〜２１のいずれか一項に記載のタイヤ。
【請求項２３】
前記クラムラバー粒子が廃タイヤから生み出される、請求項１〜２２のいずれか一項に記載のタイヤ。
【請求項２４】
前記クラムラバー粒子が、機械的に処理される、低温で処理される、又は機械的に及び低温で処理される、請求項１〜２３のいずれか一項に記載のタイヤ。
【請求項２５】
前記タイヤがスノータイヤである、請求項１〜２４のいずれか一項に記載のタイヤ。
【請求項２６】
ゴム組成物であって、少なくとも
−  エラストマーマトリックスと、
−  ６５〜１１５ｐｈｒの補強用無機充填剤を含む補強充填剤と、
−  ３０ｐｈｒを超える可塑化剤と、
−  ５ｐｈｒを超えるクラムラバー粒子であって、ＩＳＯ規格１３３２０−１に従うレーザー回折法によって測定される体積基準のメジアン粒子径が以下の関係：
−  １００μｍ＜Ｄ５０＜１０００μｍ、を満たし、
Ｄ５０が、前記体積基準の粒子径の分布から得られた累積分布の５０％に相当する、体積基準の中位径であるクラムラバー粒子と、
をベースとするゴム組成物。
【発明の詳細な説明】
【技術分野】
【０００１】
本発明の分野は、タイヤトレッド用のゴム組成物の分野であり、より正確には、雪、氷又はそれらの混合物で覆われた地表面を転動できる、スノータイヤ又はウィンタータイヤに好適な、タイヤトレッド用のゴム組成物の分野である。
【背景技術】
【０００２】
周知のように、タイヤのサイドウォールに示される、アルパインシンボル（「スノーフレークと３つの山の頂）の刻印によって識別される、「雪」での使用カテゴリーに分類されるスノータイヤは、タイヤのトレッドパターン、トレッドコンパウンド及び／又は構造が、主として、雪の条件下で、車両運動を開始、維持、又は停止させるタイヤの能力に関して、通常の道路上での使用を目的としたノーマルタイヤよりも、良好な性能を得られるよう設計されたタイヤを意味する。
【０００３】
冬の道路（雪の多い道路及び凍結した道路）は低摩擦係数を有するという特徴があり、タイヤ製造者は、雪に覆われた（雪の多い）地面及び凍結した地面上での、タイヤのグリップ性能を向上させることを常に目標としている。
【先行技術文献】
【特許文献】
【０００４】
【特許文献１】国際公開第２０１５／０１６３８８号パンフレット
【０００５】
特許文献１は、ミリ粒子を含むゴム組成物を含むタイヤトレッドについて開示しており、上記タイヤは、ミリ粒子と、ゴムマトリックスからミリ粒子が徐々に放出された後、ミリ粒子によって提供されるミリキャビティと、によって、冬期のグリップ性（雪上でのグリップ性及び氷上でのグリップ性）が向上されている。
【０００６】
しかしながら、ミリキャビティがタイヤトレッド表面に現れると、通常のタイヤ摩耗ではなく、タイヤトレッド表面が破損したという印象をユーザーが持つ懸念がある。
【発明の概要】
【発明が解決しようとする課題】
【０００７】
発明者は、研究中に、雪上でのグリップ性能及び氷上でのグリップ性能と、タイヤの耐用年数におけるタイヤトレッド表面の外観とを総じて、期せずして向上させた特定のゴム組成物を発見した。
【０００８】
本発明の記載において、他に明示的に示されない限り、示された百分率（％）は全て質量による百分率（質量％）である。
【０００９】
「エラストマーマトリックス」という表現は、所与の組成物において、上記ゴム組成物中に存在するエラストマーの全てを意味するものと理解される。
【００１０】
略語「ｐｈｒ」は、検討中のゴム組成物における、エラストマーマトリックス１００質量部当たりの質量部を意味する。
【００１１】
本明細書の記載において、他に明示的に示されない限り、各ＴｇＤＳＣ（ガラス転移温度）は、規格ＡＳＴＭ  Ｄ３４１８−０８に従うＤＳＣ（示差走査熱量測定）によって既知の方法で測定される。
【００１２】
「ａ〜ｂ」という表現で示される任意の値の間隔は、「ａ」より大きく「ｂ」より小さい値の範囲（即ち、境界値ａ及びｂは含まれない）を表す。一方、「ａからｂまで」という表現で示される任意の値の間隔は、「ａ」から「ｂ」までの値の範囲（即ち、厳密な境界値ａ及びｂを含む）を意味する。
【００１３】
「ベースとする」という表現は、本出願では、使用される各種構成成分の混合物及び／又は反応生成物を組成物が含み、組成物の様々な製造段階中、特に加硫（硬化）中に、構成成分の一部が、少なくとも部分的に相互に反応できる、又は反応するように意図されることを意味すると理解されるべきである。
【課題を解決するための手段】
【００１４】
本発明の第１の態様は、ゴム組成物を含むトレッドを有するタイヤであって、少なくとも１つのエラストマーマトリックスと、６５〜１１５ｐｈｒの補強用無機充填剤を含む補強充填剤と、３０ｐｈｒを超える（例えば、３０〜１２０ｐｈｒ）、好ましくは３５ｐｈｒを超える（例えば、３５〜１１５ｐｈｒ）可塑化剤と、５ｐｈｒを超える（例えば、５〜１５０ｐｈｒ）、好ましくは１０ｐｈｒを超える（例えば、１０〜１００ｐｈｒ）、より好ましくは１５ｐｈｒを超える（例えば、１５〜５０ｐｈｒ）クラムラバー粒子であって、ＩＳＯ規格１３３２０−１に従うレーザー回折法によって測定される体積基準のメジアン粒子径が以下の関係、１００μｍ＜Ｄ５０＜１０００μｍ、好ましくは２００μｍ＜Ｄ５０＜９００μｍ、より好ましくは３００μｍ＜Ｄ５０＜８００μｍ、依然としてより好ましくは４００μｍ＜Ｄ５０＜７００μｍを満たし、Ｄ５０が、体積基準の粒子径分布から得られた累積分布の５０％に相当する、体積基準の中位径であるクラムラバー粒子と、をベースとするゴム組成物を含むトレッドを有するタイヤである。
【００１５】
本発明によるタイヤのトレッドは、タイヤの耐用年数の間、地面と接触することが意図される。
【００１６】
タイヤの耐用年数とは、タイヤを使用できる継続期間を意味する（例えば、タイヤの新しい状態から最終状態までの期間で、最終状態とはタイヤトレッドのウェアインジケータバーに達する状態を意味する）。
【発明の効果】
【００１７】
本発明によるタイヤトレッドの、特定のゴム組成物によって、冬の道路（雪の多い道路及び凍結した道路）上でのグリップ性能と、タイヤ耐用年数の間のタイヤトレッド表面の外観とを総じて、期せずして向上させることが可能となる。
【発明を実施するための形態】
【００１８】
本発明のタイヤは、特に、４×４（四輪駆動）車両及びＳＵＶ（スポーツ用多目的車両）車両を含む乗用自動車、並びに特にバン及び大型車（即ち、バス又は大型道路輸送車両（ローリー、トラクタ、トレーラ））から選択される産業車両に装備するように意図される。
【００１９】
好適な各範囲及び／又は各事項を含む、下記の各態様、各実施形態及び各変形形態は、他に明示的に示されない限り、本発明のその他の態様、その他の実施形態及びその他の変形形態のいずれか１つに適用してもよい。
【００２０】
本発明によるタイヤトレッドのゴム組成物は、エラストマーマトリックスをベースとする。
【００２１】
「ジエン」タイプのエラストマー（又はより広義には「ゴム」、２つの用語は同義語と考えられている）は、ジエンモノマー（共役系又は非共役系の、２つの炭素−炭素二重結合を持っているモノマー）から少なくとも部分的に誘導される（１種以上の）エラストマー（即ちホモポリマー又はコポリマー）と、既知のように理解される。
【００２２】
これらのジエンエラストマーは、２つの部類、「本質的に不飽和」又は「本質的に飽和した」に分類できる。一般的には、「本質的に不飽和」という表現は、少なくとも部分的に共役ジエンモノマーから得られ、１５％（モル％）を超える含有量のジエン由来（共役ジエン）の単位を有するジエンエラストマーを意味すると理解される。従って、ブチルゴム又はＥＰＤＭタイプのジエン／α−オレフィンコポリマーなどのジエンエラストマーは、前述の定義に該当せず、特に「本質的に飽和した」ジエンエラストマー（ジエン由来の単位含有量が低い又は非常に低く、常に１５％未満）と記載され得る。「本質的に不飽和」のジエンエラストマーの部類で、「高度に不飽和」なジエンエラストマーという表現は、特に、５０％を超える含有量のジエン由来（共役ジエン）の単位を有するジエンエラストマーを意味すると理解される。
【００２３】
任意のタイプのジエンエラストマーを適用できるが、タイヤ分野の当業者は、本発明には、好ましくは本質的に不飽和のジエンエラストマーが用いられると理解するだろう。
【００２４】
これらの定義を考慮すると、本発明による組成物中で使用できるジエンエラストマーという表現は、特に、以下を意味すると理解される：
（ａ）−  好ましくは４個から１２個までの炭素原子を有する共役ジエンモノマーの重合により得られる、任意のホモポリマー
（ｂ）−  １つ以上の共役ジエンが、互いに共重合する、又は好ましくは８個から２０個までの炭素原子を有する１つ以上のビニル芳香族化合物と共重合することにより得られる、任意のコポリマー。
【００２５】
以下、１，３−ブタジエン、２−メチル−１，３−ブタジエン、２，３−ジ（Ｃ１〜Ｃ５アルキル）−１，３−ブタジエン、例えば２，３−ジメチル−１，３−ブタジエン、２，３−ジエチル−１，３−ブタジエン、２−メチル−３−エチル−１，３−ブタジエン、又は２−メチル−３−イソプロピル−１，３−ブタジエンなど、アリール−１，３−ブタジエン、１，３−ペンタジエン又は２，４−ヘキサジエンなどは、共役ジエンとして特に好適である。例えば、以下、スチレン、オルト−、メタ−若しくはパラ−メチルスチレン、「ビニルトルエン」の市販の混合物、パラ−（ｔｅｒｔ−ブチル）スチレン、メトキシスチレン、クロロスチレン、ビニルメシチレン、ジビニルベンゼン又はビニルナフタレンは、ビニル芳香族化合物として特に好適である。
【００２６】
本発明の第２の態様は、エラストマーマトリックスが、ポリブタジエン（ＢＲ）、ポリイソプレン、ブタジエンコポリマー、イソプレンコポリマー及びそれらの混合物からなる群から選択される、少なくとも１種のジエンエラストマーを含む、第１態様に記載のタイヤである。
【００２７】
本発明の第３の態様は、エラストマーマトリックスが、ポリブタジエンである第１のジエンエラストマーと、ポリイソプレンである第２のジエンエラストマーと、を含む、第２態様に記載のタイヤである。
【００２８】
第３の態様の好ましい一実施形態によると、第１のジエンエラストマーは、１，２−単位の含有量（モル％）が４％〜８０％である、又はシス−１，４−単位の含有量（モル％）が８０％を超える、好ましくは９０％（モル％）を超える、より好ましくは９６％（モル％）以上の、ポリブタジエンであってよい。
【００２９】
第３の態様の好ましい一実施形態によると、第２のジエンエラストマーは、合成ポリイソプレン（ＩＲ）、天然ゴム（ＮＲ）及びそれらの混合物からなる群から選択されるポリイソプレンであってよい。合成ポリイソプレンは、好ましくはシス−１，４−単位の含有量（モル％）が９０％を超える、より好ましくは９８％を超える、合成シス−１，４−ポリイソプレンであってもよい。
【００３０】
本発明の第４の態様は、第２のジエンエラストマーが主に天然ゴムを含む、即ち、第２のジエンエラストマーが、第２のジエンエラストマー１００質量％当たり５０質量％を超える天然ゴムを含む、第３の態様に記載のタイヤである。
【００３１】
本発明の第５の態様は、第２のジエンエラストマーが天然ゴムである、第４の態様に記載のタイヤである。
【００３２】
本発明の第６の態様は、第１のジエンエラストマーの含有量が、２５〜７５ｐｈｒ、好ましくは３０〜７０ｐｈｒ、より好ましくは３５〜７０ｐｈｒ、依然としてより好ましくは４０〜７０ｐｈｒ、特に４５〜７０ｐｈｒ、とりわけ５０〜７０ｐｈｒであり、第２のジエンエラストマーの含有量が、２５〜７５ｐｈｒ、好ましくは３０〜７０ｐｈｒ、より好ましくは３０〜６５ｐｈｒ、依然としてより好ましくは３０〜６０ｐｈｒ、特に３０〜５５ｐｈｒ、とりわけ３０〜５０ｐｈｒである、第３〜第５の態様のいずれか一項に記載のタイヤである。
【００３３】
本発明の第７の態様は、第１のジエンエラストマー及び第２のエラストマーの総含有量が９０ｐｈｒを超える、好ましくは９５ｐｈｒを超える、第３〜第６の態様のいずれか一項に記載のタイヤである。
【００３４】
本発明の第８の態様は、第１のジエンエラストマー及び第２のエラストマーの総含有量が１００ｐｈｒである、第７の態様に記載のタイヤである。
【００３５】
本発明によるタイヤトレッドのゴム組成物は、補強充填剤をベースとする。
【００３６】
補強充填剤は、補強用無機充填剤（例えば、シリカ）、補強用有機充填剤（例えば、カーボンブラック）、又はそれらの混合物を含んでもよい。
【００３７】
「補強用無機充填剤」という表現は、ここでは、充填剤の色及び由来（天然又は合成）を問わず、任意の無機充填剤又は鉱物充填剤であり、カーボンブラックとは対照的に「白色充填剤」、「透明充填剤」又は「ノンブラック充填剤」とも称されるもので、介在するカップリング剤以外の手段なしで、それ自体が単独でタイヤ製造用のゴム組成物を補強できる、換言すれば、その補強の役割において、従来のタイヤグレードのカーボンブラックに取って代わることができる充填剤を意味すると理解されるべきである。このような充填剤は通常、既知のように、その表面にヒドロキシル（−ＯＨ）基が存在することにより特徴づけられる。
【００３８】
この充填剤が存在する物理的状態は、粉末、マイクロビーズ、顆粒、ビーズ又はその他の任意の好適な高密度化形態などの形態に関わらず重要ではない。当然のことながら、様々な補強用無機充填剤の混合物である補強用無機充填剤、好ましくは高度に分散性でケイ酸含有及び／又はアルミニウム含有の充填剤について以後記載する。
【００３９】
ケイ酸含有タイプ、好ましくはシリカ（ＳｉＯ２）及び／又はアルミニウム含有タイプ、好ましくはアルミナ（Ａｌ２Ｏ３）の鉱物充填剤が、特に補強用無機充填剤として好適である。
【００４０】
本発明によるタイヤトレッドのゴム組成物中の補強充填剤は、６５〜１１５ｐｈｒの補強用無機充填剤を含む。
【００４１】
本発明の第９の態様は、補強充填剤が７０〜１１０ｐｈｒ、好ましくは７５〜１０５ｐｈｒの補強用無機充填剤を含む、第１〜第８の態様のいずれか一項に記載のタイヤである。
【００４２】
本発明の第１０の態様は、補強用無機充填剤が主にシリカを含む、即ち、補強用無機充填剤が、補強用無機充填剤１００質量％当たり５０質量％を超えるシリカを含む、第１〜第９の態様のいずれか一項に記載のタイヤである。
【００４３】
本発明の第１１の態様は、補強用無機充填剤がシリカである、第１０の態様に記載のタイヤである。
【００４４】
ゴム組成物中の補強充填剤の補強用無機充填剤は、１種のシリカ又は数種類のシリカのブレンドをベースにしてもよい。使用されるシリカは、当業者に既知の、任意の補強用シリカでもよく、特にＢＥＴ法による比表面積及びＣＴＡＢ法による比表面積の両方が４５０ｍ２／ｇ未満、好ましくは２０から４００ｍ２／ｇまでである、任意の沈降シリカ又は焼成シリカでもよい。このようなシリカは被覆されていても、されていなくてもよい。低比表面積のシリカとしては、Ｅｌｋｅｍ  Ｓｉｌｉｃｏｎ  Ｍａｔｅｒｉａｌｓ製のＳｉｄｉｓｔａｒ  Ｒ３００が挙げられる。高分散性の沈降シリカ（「ＨＤＳ」）としては、例えば、Ｅｖｏｎｉｋ製の「Ｕｌｔｒａｓｉｌ  ７０００」及び「Ｕｌｔｒａｓｉｌ  ７００５」、Ｒｈｏｄｉａ製の「Ｚｅｏｓｉｌ  １１６５  ＭＰ」、「Ｚｅｏｓｉｌ  １１３５  ＭＰ」及び「Ｚｅｏｓｉｌ  １１１５  ＭＰ」、ＰＰＧ製の「Ｈｉ−Ｓｉｌ  ＥＺ１５０Ｇ」、Ｈｕｂｅｒ製の「Ｚｅｏｐｏｌ  ８７１５」、「Ｚｅｏｐｏｌ  ８７４５」及び「Ｚｅｏｐｏｌ  ８７５５」又は国際公開第０３／０１６３８７号パンフレットの特許出願に記載されているような高比表面積を有するシリカが挙げられる。焼成シリカとしては、例えば、Ｃａｂｏｔ製の「ＣＡＢ−Ｏ−ＳＩＬ  Ｓ−１７Ｄ」、Ｗａｃｋｅｒ製の「ＨＤＫ  Ｔ４０」、Ｅｖｏｎｉｋ製の「Ａｅｒｏｐｅｒｌ  ３００／３０」、「Ａｅｒｏｓｉｌ  ３８０」、「Ａｅｒｏｓｉｌ  １５０」又は「Ａｅｒｏｓｉｌ  ９０」が挙げられる。このようなシリカは被覆されていてもよく、例えば、Ｃａｂｏｔ製の、ヘキサメチルジアシラゼンで被覆した「ＣＡＢ−Ｏ−ＳＩＬ  ＴＳ−５３０」、又はジメチルジクロロシランで被覆した「ＣＡＢ−Ｏ−ＳＩＬ  ＴＳ−６２２」が挙げられる。
【００４５】
別の性質、特に有機の性質を持つ補強充填剤、例えばカーボンブラックなどは、シリカなどの無機層で被覆されている、又は他に、充填剤とエラストマーとの間に結合を形成するためのカップリング剤を使用しながら、その表面に官能性部位、特にヒドロキシル基を含む場合、現在のセクションに記載される補強用無機充填剤と同等に充填剤として使用される場合があると、当業者は理解するだろう。一例として、国際公開第９６／３７５４７号パンフレット及び国際公開第９９／２８３８０号パンフレットなどの特許出願に記載されているような、タイヤ用のカーボンブラックから製造されたものが挙げられる。
【００４６】
本発明の第１２の態様は、補強充填剤が更に、２０ｐｈｒ未満（例えば、０〜２０ｐｈｒ）、好ましくは１５ｐｈｒ未満（例えば、１〜１５ｐｈｒ）、より好ましくは１０ｐｈｒ未満（例えば、２〜１０ｐｈｒ）のカーボンブラックを含む、第１〜第１１の態様のいずれか一項に記載のタイヤである。
【００４７】
示される範囲の中であれば、カーボンブラックには着色特性（黒い着色剤）及び抗ＵＶ特性の利益があり、その上、補強用無機充填剤から提供される典型的な性能、即ち低ヒステリシス（低下した転がり抵抗）に悪影響を与えることもない。
【００４８】
本発明の好ましい一実施形態によれば、補強充填剤の総含有量は、７０〜１３０ｐｈｒ、好ましくは７５〜１２５ｐｈｒであってよい。
【００４９】
エラストマーマトリックス、例えばジエンエラストマーに補強用無機充填剤を連結させるために、既知のように、補強用無機充填剤（それら粒子の表面）とエラストマーマトリックス、例えばジエンエラストマーとの間に、化学的性質及び／又は物理的性質の十分な結合を提供することを意図したカップリング剤（又は結合剤）が使用され得る。このカップリング剤は、少なくとも二官能性である。特に、少なくとも二官能性のオルガノシラン又はポリオルガノシロキサンが使用され得る。
【００５０】
特に、特定の構造体に応じて「対称形」又は「非対称形」と称されるシランポリスルフィドが、例えば国際公開第０３／００２６４８号パンフレット、国際公開第０３／００２６４９号パンフレット及び国際公開第２００４／０３３５４８号パンフレットなどの出願に記載されているように、使用され得る。
【００５１】
特に好適なシランポリスルフィドは、以下の一般式（Ｉ）：
（Ｉ）Ｚ−Ａ−Ｓｘ−Ａ−Ｚ、に相当し、式中
−  ｘは２から８までの整数（好ましくは２から５まで）であり、
−  Ａは二価の炭化水素基（好ましくは、Ｃ１〜Ｃ１８アルキレン基又はＣ６〜Ｃ１２アリーレン基、とりわけＣ１〜Ｃ１０、特にＣ１〜Ｃ４のアルキレン、特にプロピレン）であり、
−  Ｚは、下記式：
【化１】
2021534263.tif 000002
の１つに相当し、式中、
−  Ｒ１基は、非置換又は置換され、互いに同一又は異なり、Ｃ１〜Ｃ１８アルキル基、Ｃ５〜Ｃ１８シクロアルキル基又はＣ６〜Ｃ１８アリール基（好ましくはＣ１〜Ｃ６アルキル基、シクロヘキシル基又はフェニル基、特にＣ１〜Ｃ４アルキル基、とりわけメチル及び／又はエチル）を表し、
−  Ｒ２基は、非置換又は置換され、互いに同一又は異なり、Ｃ１〜Ｃ１８アルコキシル基又はＣ５〜Ｃ１８シクロアルコキシル基（好ましくはＣ１〜Ｃ８アルコキシル基及びＣ５〜Ｃ８シクロアルコキシル基から選択される基、より好ましくはＣ１〜Ｃ４アルコキシル基から選択される基、特にメトキシル基及びエトキシル基）を表し、上記の定義に限定されることなく、特に好適である。
【００５２】
上記式（Ｉ）に相当するアルコキシシランポリスルフィドの混合物、特に、通常の商業的に入手可能な混合物の場合、添字「ｘ」の平均値は分数であり、好ましくは２〜５、より好ましくは約４である。しかし、本発明はまた、例えばアルコキシシランジスルフィド（ｘ＝２）とともに有利に実施され得る。
【００５３】
シランポリスルフィドの例として、ビス（（Ｃ１〜Ｃ４）アルコキシ（Ｃ１〜Ｃ４）アルキルシリル（Ｃ１〜Ｃ４）アルキル）ポリスルフィド（特にジスルフィド、トリスルフィド又はテトラスルフィド）、例えばビス（３−トリメトキシシリルプロピル）又はビス（３−トリエトキシシリルプロピル）ポリスルフィドなどが、とりわけ挙げられる。これらの化合物の中で、式［（Ｃ２Ｈ５Ｏ）３Ｓｉ（ＣＨ２）３Ｓ２］２の、ビス（３−トリエトキシシリルプロピル）テトラスルフィド（ＴＥＳＰＴと略記される）、又は、式［（Ｃ２Ｈ５Ｏ）３Ｓｉ（ＣＨ２）３Ｓ］２のビス（３−トリエトキシシリルプロピル）ジスルフィド（ＴＥＳＰＤと略記される）が、特に使用される。好適な例として、国際公開第０２／０８３７８２号パンフレット（又は米国特許第７  ２１７  ７５１号明細書）などの特許出願に記載されているような、ビス（モノ（Ｃ１〜Ｃ４）アルコキシジ（Ｃ１〜Ｃ４）アルキルシリルプロピル）ポリスルフィド（特にジスルフィド、トリスルフィド又はテトラスルフィド）、とりわけビス（モノエトキシジメチルシリルプロピル）テトラスルフィドもまた、挙げられる。
【００５４】
アルコキシシランポリスルフィド以外のカップリング剤として、国際公開第０２／３０９３９号パンフレット（若しくは米国特許第６  ７７４  ２５５号明細書）及び国際公開第０２／３１０４１号パンフレット（若しくは米国特許出願公開第２００４／０５１２１０号明細書）などの特許出願に記載されているような、二官能性ＰＯＳ（ポリオルガノシロキサン）又はヒドロキシシランポリスルフィド（上記式（Ｉ）においてＲ２＝ＯＨ）、又は例えば、国際公開第２００６／１２５５３２号パンフレット、国際公開第２００６／１２５５３３号パンフレット及び国際公開第２００６／１２５５３４号パンフレットなどの特許出願に記載されているような、アゾジカルボニル官能基を有するシラン若しくはＰＯＳが特に挙げられる。
【００５５】
その他のシランスルフィドの例として、例えば米国特許第６  ８４９  ７５４号明細書、国際公開第９９／０９０３６号パンフレット、国際公開第２００６／０２３８１５号パンフレット、国際公開第２００７／０９８０８０号パンフレット、国際公開第２００８／０５５９８６号パンフレット及び国際公開第２０１０／０７２６８５号パンフレットなどの特許又は特許出願に記載されているような、例えば少なくとも１つのチオール（−ＳＨ）基を有するシラン（メルカプトシランと称される）及び／又は少なくとも１つのブロック化したチオール基を有するシランなどが挙げられる。
【００５６】
当然のことながら、特に上記の特許出願、国際公開第２００６／１２５５３４号パンフレットに記載されているような、先だって記載されているカップリング剤の混合物もまた使用できる。
【００５７】
本発明の好ましい一実施形態によれば、カップリング剤の含有量は、好ましくは補強用無機充填剤、特にシリカ１００質量％当たり、０．５から１５質量％までであってよい。
【００５８】
本発明の好ましい一実施形態によれば、本発明によるタイヤのゴム組成物は、１５ｐｈｒ未満（例えば、０．１〜１５ｐｈｒ）のカップリング剤をベースにしてよい。
【００５９】
本発明によるタイヤトレッドのゴム組成物は、可塑化剤をベースとする。
【００６０】
可塑化剤の役割は、エラストマー及び補強充填剤を希釈することによってゴム組成物を柔らかくすることである。
【００６１】
ゴム組成物中の可塑化剤の含有量は、３０ｐｈｒを超える（例えば、３０〜１２０ｐｈｒ）。
【００６２】
本発明の第１３の態様は、可塑化剤の含有量が４０ｐｈｒを超える（例えば、４０〜１１０ｐｈｒ）、好ましくは４５ｐｈｒを超える（例えば、４５〜１０５ｐｈｒ）、より好ましくは、５０ｐｈｒを超える（例えば、５０〜１００ｐｈｒ）、依然としてより好ましくは５５ｐｈｒを超える（例えば、５５〜９５ｐｈｒ）、特に６０ｐｈｒを超える（例えば、６０〜９０ｐｈｒ）、第１〜第１２の態様のいずれか一項に記載のタイヤである。
【００６３】
本発明の第１４の態様は、可塑化剤が、液体可塑剤、炭化水素樹脂又はそれらの混合物、好ましくはそれらの混合物を含む、第１〜第１３の態様のいずれか一項に記載のタイヤである。
【００６４】
本発明の第１５の態様は、可塑化剤が、液体可塑剤及び炭化水素樹脂を含む、第１４の態様に記載のタイヤである。
【００６５】
第１４の態様又は第１５の態様の好ましい一実施形態によれば、炭化水素樹脂は、２０℃を超える（例えば、２０℃〜１００℃）、好ましくは３０℃を超える（例えば、３０℃〜１００℃）、より好ましくは４０℃を超える（例えば、４０℃〜１００℃）、ガラス転移温度（ＴｇＤＳＣ）を呈する。
【００６６】
本発明の第１６の態様は、液体可塑剤の含有量が、１５〜９５ｐｈｒ、好ましくは２０〜９０ｐｈｒ、より好ましくは２５〜８５ｐｈｒ、依然としてより好ましくは３０及び８０ｐｈｒ、特に３５〜７５ｐｈｒ、とりわけ４０〜７０ｐｈｒ、更に依然として４５〜６５ｐｈｒである、第１４又は第１５の態様に記載のタイヤである。
【００６７】
芳香族性又は非芳香性であるかを問わず任意の伸展油と、エラストマーマトリックス、例えばジエンエラストマーについてその可塑化特性で知られている任意の液体可塑化剤を、エラストマー及び補強充填剤を希釈することによってマトリックスを柔らかくするために、液体可塑剤として使用できる。多少粘性であるこれらの可塑剤又はこれらの油は、大気圧下の周囲温度（２０℃）において液体であり（即ち、留意点として、最終的にそれらの容器の形状をとる能力を有する物質）、大気圧下の周囲温度（２０℃）において、本来固体である各種可塑化炭化水素樹脂とは対照的である。
【００６８】
本発明の第１７の態様は、液体可塑剤が、液体ジエンポリマー、ポリオレフィン系油、ナフテン系油、パラフィン系油、留出芳香族抽出物（Ｄｉｓｔｉｌｌａｔｅ  Ａｒｏｍａｔｉｃ  Ｅｘｔｒａｃｔｓ（ＤＡＥ））油、中度抽出溶媒和物（Ｍｅｄｉｕｍ  Ｅｘｔｒａｃｔｅｄ  Ｓｏｌｖａｔｅｓ（ＭＥＳ））油、処理留出芳香族抽出物（Ｔｒｅａｔｅｄ  Ｄｉｓｔｉｌｌａｔｅ  Ａｒｏｍａｔｉｃ  Ｅｘｔｒａｃｔｓ（ＴＤＡＥ））油、残留芳香族抽出物（Ｒｅｓｉｄｕａｌ  Ａｒｏｍａｔｉｃ  Ｅｘｔｒａｃｔｓ（ＲＡＥ））油、処理残留芳香族抽出物（Ｔｒｅａｔｅｄ  Ｒｅｓｉｄｕａｌ  Ａｒｏｍａｔｉｃ  Ｅｘｔｒａｃｔｓ（ＴＲＡＥ））油、安全残留芳香族抽出物（Ｓａｆｅｔｙ  Ｒｅｓｉｄｕａｌ  Ａｒｏｍａｔｉｃ  Ｅｘｔｒａｃｔｓ（ＳＲＡＥ））油、鉱油、植物油、エーテル可塑剤、エステル可塑剤、リン酸エステル可塑剤、スルホナート可塑剤及びそれらの混合物からなる群から選択される、好ましくは、ＭＥＳ油、ＴＤＡＥ油、ナフテン系油、植物油及びそれらの混合物からなる群から選択される、第１４〜第１６の態様のいずれか一項に記載のタイヤである。
【００６９】
本発明の第１８の態様は、炭化水素樹脂の含有量が、５〜９５ｐｈｒ、好ましくは１０〜９０ｐｈｒである、第１４〜第１７の態様のいずれか一項に記載のタイヤである。
【００７０】
炭化水素樹脂は、当業者によく知られているポリマーであり、本質的に炭素及び水素をベースとし、従ってゴム組成物、例えばジエンエラストマー組成物中で本来混和性である。それら炭化水素樹脂は、脂肪族若しくは芳香族、又は脂肪族型／芳香族型、即ち脂肪族モノマー及び／又は芳香族モノマーをベースにした樹脂であり得る。それら炭化水素樹脂は、天然のもの又は合成したものであり得るが、石油ベースであっても（そのような場合、石油樹脂という名前でも知られている）、なくともよい。それら炭化水素樹脂は望ましくは排他的に炭化水素である、即ち、炭素原子及び水素原子のみを含む。
【００７１】
好ましくは、「可塑化」させる炭化水素樹脂は、以下の特性のうち少なくとも１つ、より好ましくは全てを示す：
−  ２０℃を超える（例えば、２０℃〜１００℃）、好ましくは３０℃を超える（例えば、３０℃〜１００℃）、より好ましくは４０℃を超える（例えば、４０℃〜１００℃）ＴｇＤＳＣ；
−  ４００〜２０００ｇ／ｍｏｌ（より好ましくは５００〜１５００ｇ／ｍｏｌ）の数平均分子量（Ｍｎ）；
−  ３未満、より好ましくは２未満の多分散指数（ＰＩ）（注意：ＰＩ＝Ｍｗ／Ｍｎであり、Ｍｗは質量平均分子量である）。
【００７２】
炭化水素樹脂のマクロ構造（Ｍｗ、Ｍｎ及びＰＩ）は、立体排除クロマトグラフィー（ＳＥＣ）：溶媒テトラヒドロフラン、温度３５℃、濃度１ｇ／ｌ、流速１ｍｌ／分、注入前に０．４５μｍの空隙率を有するフィルターを通して濾過した溶液、ポリスチレン標準によるムーア法の較正、一連の３つの「Ｗａｔｅｒｓ」カラム（「Ｓｔｙｒａｇｅｌ」ＨＲ４Ｅ、ＨＲ１及びＨＲ０．５）のセット、示差屈折計（「Ｗａｔｅｒｓ  ２４１０」）及びそれに関連する操作ソフトウェア（「Ｗａｔｅｒｓ  Ｅｍｐｏｗｅｒ」）による検出によって測定される。
【００７３】
本発明の第１９の態様は、炭化水素樹脂が、シクロペンタジエン（ＣＰＤと略記される）ホモポリマー又はコポリマーの樹脂、ジシクロペンタジエン（ＤＣＰＤと略記される）ホモポリマー又はコポリマーの樹脂、テルペンホモポリマー又はコポリマーの樹脂、Ｃ５留分ホモポリマー又はコポリマーの樹脂、Ｃ９留分ホモポリマー又はコポリマーの樹脂、α−メチルスチレンホモポリマー又はコポリマーの樹脂、及びそれらの混合物からなる群から選択される、第１４〜第１８の態様のいずれか一項に記載のタイヤである。上記のコポリマー樹脂のうち、より好ましくは、（Ｄ）ＣＰＤ／ビニル芳香族コポリマー樹脂、（Ｄ）ＣＰＤ／テルペンコポリマー樹脂、（Ｄ）ＣＰＤ／Ｃ５留分コポリマー樹脂、（Ｄ）ＣＰＤ／Ｃ９留分コポリマー樹脂、テルペン／ビニル芳香族コポリマー樹脂、テルペン／フェノールコポリマー樹脂、Ｃ５留分／ビニル芳香族コポリマー樹脂、Ｃ９留分／ビニル芳香族コポリマー樹脂、及びそれらの混合物からなる群から選択されるものが使用される。
【００７４】
「テルペン」という用語は、ここでは、既知のように、α−ピネン、β−ピネン及びリモネンモノマーの意味を兼ねる。好ましくはリモネンモノマーが使用され、この化合物は、既知のように、３つの可能な異性体、Ｌ−リモネン（左旋性エナンチオマー）、Ｄ−リモネン（右旋性エナンチオマー）、又は他にジペンテン、即ち右旋性及び左旋性エナンチオマーのラセミ化合物の形態で存在する。スチレン、α−メチルスチレン、オルト−、メタ−又はパラ−メチルスチレン、ビニルトルエン、パラ−（ｔｅｒｔ−ブチル）スチレン、メトキシスチレン、クロロスチレン、ヒドロキシスチレンビニルメシチレン、ジビニルベンゼン、ビニルナフタレン、又はＣ９留分（又は更に一般的にはＣ８留分からＣ１０留分まで）から得られる任意のビニル芳香族モノマーが、例えば、ビニル芳香族モノマーとして好適である。好ましくは、ビニル芳香族化合物は、スチレン又は、Ｃ９留分（若しくは更に一般的にはＣ８留分からＣ１０留分まで）から得られたビニル芳香族モノマーである。好ましくは、ビニル芳香族化合物は、検討中のコポリマーにおいて、モル分率で表される副モノマーである。
【００７５】
上記の好ましい樹脂は当業者によく知られており、例えば下記のものが商業的に入手可能である：
−  ポリリモネン樹脂：ＤＲＴ製の名称「Ｄｅｒｃｏｌｙｔｅ  Ｌ１２０」（Ｍｎ＝６２５ｇ／ｍｏｌ、Ｍｗ＝１０１０ｇ／ｍｏｌ、ＰＩ＝１．６、ＴｇＤＳＣ＝７２℃）、又はＡｒｉｚｏｎａ  Ｃｈｅｍｉｃａｌ  Ｃｏｍｐａｎｙ製の名称「Ｓｙｌｖａｇｕｍ  ＴＲ７１２５Ｃ」（Ｍｎ＝６３０ｇ／ｍｏｌ、Ｍｗ＝９５０ｇ／ｍｏｌ、ＰＩ＝１．５、ＴｇＤＳＣ＝７０℃）；
−  Ｃ５留分／ビニル芳香族、特にＣ５留分／スチレン又はＣ５留分／Ｃ９留分のコポリマー樹脂：Ｎｅｖｉｌｌｅ  Ｃｈｅｍｉｃａｌ  Ｃｏｍｐａｎｙ製の名称「Ｓｕｐｅｒ  Ｎｅｖｔａｃ  ７８」、「Ｓｕｐｅｒ  Ｎｅｖｔａｃ  ８５」若しくは「Ｓｕｐｅｒ  Ｎｅｖｔａｃ  ９９」、Ｇｏｏｄｙｅａｒ  Ｃｈｅｍｉｃａｌｓ製の名称「Ｗｉｎｇｔａｃｋ  Ｅｘｔｒａ」、Ｋｏｌｏｎ製の名称「Ｈｉｋｏｒｅｚ  Ｔ１０９５」及び「Ｈｉｋｏｒｅｚ  Ｔ１１００」、又はＥｘｘｏｎ製の名称「Ｅｓｃｏｒｅｚ  ２１０１」及び「ＥＣＲ  ３７３」；
−  リモネン／スチレンコポリマー樹脂：ＤＲＴ製の名称「Ｄｅｒｃｏｌｙｔｅ  ＴＳ  １０５」又はＡｒｉｚｏｎａ  Ｃｈｅｍｉｃａｌ  Ｃｏｍｐａｎｙ製の名称「ＺＴ１１５ＬＴ」及び「ＺＴ５１００」。
【００７６】
その他の好ましい樹脂の例として、フェノール変性α−メチルスチレン樹脂もまた挙げられる。これらのフェノール変性樹脂を特徴づけるために、既知のように、「水酸基価」（ＩＳＯ規格４３２６に従って測定され、ｍｇＫＯＨ／ｇで表される）と称される数が使用されることを留意すべきである。α−メチルスチレン樹脂、特にフェノールによって修飾されるものは当業者によく知られており、例えば、Ａｒｉｚｏｎａ  Ｃｈｅｍｉｃａｌ  Ｃｏｍｐａｎｙから販売されている名称「Ｓｙｌｖａｒｅｓ  ＳＡ  １００」（Ｍｎ＝６６０ｇ／ｍｏｌ、ＰＩ＝１．５、ＴｇＤＳＣ＝５３℃）、「Ｓｙｌｖａｒｅｓ  ＳＡ  １２０」（Ｍｎ＝１０３０ｇ／ｍｏｌ、ＰＩ＝１．９、ＴｇＤＳＣ＝６４℃）、「Ｓｙｌｖａｒｅｓ  ５４０」（Ｍｎ＝６２０ｇ／ｍｏｌ、ＰＩ＝１．３、ＴｇＤＳＣ＝３６℃、水酸基価＝５６ｍｇＫＯＨ／ｇ）、及び「Ｓｙｌｖａｒｅｓ  ６００」（Ｍｎ＝８５０ｇ／ｍｏｌ、ＰＩ＝１．４、ＴｇＤＳＣ＝５０℃、水酸基価＝３１ｍｇＫＯＨ／ｇ）などが商業的に入手可能である。
【００７７】
本発明によるタイヤトレッドのゴム組成物は、５ｐｈｒを超える（例えば、５〜１５０ｐｈｒ）クラムラバー粒子をベースとする。
【００７８】
粒子の含有量に関しては、示された最小値より低いと目標とされる技術的効果が不十分である。示された最大値では、タイヤの加工性及び／又は摩耗性能を悪化させるリスクがある。
【００７９】
本発明の好ましい一実施形態によれば、クラムラバー粒子の含有量は１０ｐｈｒを超える（例えば、１０〜１００ｐｈｒ）、好ましくは１５ｐｈｒを超える（例えば、１５〜５０ｐｈｒ）。
【００８０】
本発明によるタイヤトレッドのゴム組成物中のクラムラバー粒子は、ＩＳＯ規格１３３２０−１に従うレーザー回折法によって測定される体積基準のメジアン粒子径を有し、その粒子径が以下の関係、１００μｍ＜Ｄ５０＜１０００μｍを満たし、Ｄ５０は、体積基準の粒子径分布から得られた累積分布の５０％に相当する、体積基準の中位径である、即ち、クラムラバー粒子の５０％はＤ５０よりも小さな直径を有し、クラムラバー粒子の別の５０％はＤ５０よりも大きな直径を有する体積基準の粒子径である。
【００８１】
Ｄ５０に関しては、示された最小値より低いと、目標とされる技術的効果（本発明のタイヤが動作しているとき及び／又はタイヤのトレッドが摩耗したときに、粒子がゴム組成物から放出されることで提供されるキャビティによる有効な粗さによって、雪が多い地面上でのグリップ性を向上させること）が不十分である。一方で、示された最大値を超えると、外観の審美性がかなり損なわれるリスクがある。
【００８２】
本発明の好ましい一実施形態によれば、クラムラバー粒子の体積基準のメジアン粒子径（Ｄ５０）は、２００μｍ〜９００μｍ、好ましくは３００μｍ〜８００μｍ、より好ましくは４００μｍ〜７００μｍである。
【００８３】
本発明の第２０の態様は、クラムラバー粒子の含有量が２０ｐｈｒを超える（例えば、２０〜４０ｐｈｒ）、第１〜第１９の態様のいずれか一項に記載のタイヤである。
【００８４】
本発明の第２１の態様は、５００μｍ＜Ｄ５０＜６００μｍである、第１〜第２０の態様のいずれか一項に記載のタイヤである。
【００８５】
本発明の第２２の態様は、クラムラバー粒子が、ＩＳＯ規格１３３２０−１に従うレーザー回折法によって測定される体積粒子径分布の分布幅を有し、以下の関係：
−  １．０＜Ｓｐａｎ＜１．６、好ましくは１．１＜Ｓｐａｎ＜１．５を満たし；
式中、
−  Ｓｐａｎ＝（Ｄ９０−Ｄ１０）／Ｄ５０；であり
−  Ｄ１０及びＤ９０がそれぞれ、累積粒子分布の１０体積％及び９０体積％に相当する粒子径である、第１〜第２１の態様のいずれか一項に記載のタイヤである。
【００８６】
第２２の態様の好ましい一実施形態によれば、Ｄ１０は７５μｍを超える、好ましくは１００μｍを超える、より好ましくは１２５μｍを超える、依然としてより好ましくは更に１５０μｍ。
【００８７】
第２２の態様の好ましい一実施形態によれば、Ｄ９０は１０２５μｍ未満、好ましくは１０００μｍ未満、より好ましくは９７５μｍ未満、依然としてより好ましくは９５０μｍより小さい。
【００８８】
クラムラバー粒子は、廃タイヤ又はその他のゴムが、鋼材類又は繊維類などの補強材を、ダスト類、ガラス類又は岩類など、その他のあらゆる異物とともに取り除かれ、顆粒へと小さくされることで得られる粒子として定義される。「Ｒｕｂｂｅｒ  Ｃｈｅｍｉｓｔｒｙ  Ａｎｄ  Ｔｅｃｈｎｏｌｏｇｙ」は、加硫された又は架橋されたゴムをクラムラバー粒子に破砕する多数の方法を開示している。
【００８９】
本発明の第２３の態様は、クラムラバー粒子が廃タイヤから生み出される、第１〜第２２の態様のいずれか一項に記載のタイヤである。
【００９０】
本発明の第２４の態様は、クラムラバー粒子が機械的に処理される、低温で処理される、又は機械的に及び低温で処理される、即ち、クラムラバー粒子が機械的破砕プロセス、低温プロセス又は両方のプロセスを用いて破砕される、第１〜第２３の態様のいずれか一項に記載のタイヤである。両方のプロセスで、鋼材成分は磁選機を用いて取り除かれ、繊維成分は空気選別機又はその他の選別装置によって分離される。機械的破砕プロセスでは、ゴムを微粒子に機械的に破壊するために、クラッカーミル、グラニュレータなど種々の破砕技術が用いられる。低温プロセスでは、細かく刻まれたゴムを極低温で凍結させ、続いて、微粒子に粉砕する。本発明の具体的な実施形態では、機械的破砕プロセスを通して製造されたクラムラバー粒子を使用する。その他の実施形態では、低温プロセスを用いて製造されたクラムラバー粒子を使用する。多くのクラムラバーが商業的に入手可能であり、例えば、本発明で使用するのに好適なクラムラバーは、Ｇｌｏｂａｌ  Ｃｏｒｐｏｒａｔｉｏｎ又はＮａｎｔｏｎｇ  Ｈｕｉｌｉ  Ｒｕｂｂｅｒ  Ｃｏｒｐｏｒａｔｉｏｎから入手可能である。
【００９１】
本発明によるタイヤトレッドのゴム組成物は、タイヤ用、特にスノータイヤ又はウィンタータイヤ用のトレッドの製造を目的とする、エラストマー組成物中で一般的に使用される添加剤、例えば、アンチオゾンワックス、化学的オゾン劣化防止剤、酸化防止剤などの保護剤、補強樹脂、メチレンアクセプタ（例えばフェノールノボラック樹脂）又はメチレンドナー（例えばＨＭＴ若しくはＨ３Ｍ）、硫黄又は硫黄及び／若しくは過酸化物及び／若しくはビスマレイミドのドナーのいずれかをベースとする架橋系、加硫促進剤又は加硫活性剤の全て又は一部をベースにしてもよい。
【００９２】
これらの組成物はまた、カップリング剤が使用されるときのカップリング活性剤、補強用無機充填剤を被覆するための剤、又は更に一般的には、既知のように、ゴムマトリックス中の充填剤の分散性向上及び組成物の粘度の低下によって、未加工の状態で加工特性を向上できる加工助剤をベースにすることができる。これらの剤は、例えば、アルキルアルコキシシランなどの加水分解性シラン、ポリオール、ポリエーテル、アミン又はヒドロキシル化された若しくは加水分解性ポリオルガノシロキサンなどがある。
【００９３】
本発明によるタイヤトレッドのゴム組成物は、適切なミキサーで、当業者によく知られる２つの連続調製段階、即ち最高温度が１１０℃〜１９０℃、好ましくは１３０℃〜１８０℃の高温での熱機械処理又は混練の第１段階（「非生産的」段階と称される）、続いて、より低い温度、通常１１０℃未満、例えば４０℃〜１００℃での機械的処理の第２段階（「生産的」段階と称される）、続いて架橋系又は加硫系が組み込まれる最終段階、を用いて製造され得る。
【００９４】
このような組成物の製造に使用され得るプロセスは、例えば、そして好ましくは以下の工程：
−  第１過程（「非生産的」過程）で、ミキサーにおいてエラストマーマトリックス中に、例えばジエンエラストマー、補強充填剤、可塑化剤を組み込み、１１０℃〜１９０℃の最高温度に達するまで（例えば１つ以上の工程で）全ての原料を熱機械的に練る工程；
−  組み合わせた混合物を１００℃未満の温度まで冷却する工程；
−  続いて、第２過程（「生産的」過程と称される）で、架橋系を組み込む工程；
−  １１０℃未満の最高温度まで、全ての原料を練る工程；
−  ゴム組成物を押出加工又はカレンダー加工し、従って、特にタイヤトレッドの形態が得られる工程
を含む。
【００９５】
一例として、第１（非生産的）段階は、単一の熱機械過程で実施され、全ての必要な成分が適切なミキサー、例えば標準的なインターナルミキサーに導入される。続いて、第２工程では、例えば１〜２分の混練の後、その他の添加剤、任意選択の付加的な充填剤被覆剤又は加工助剤が架橋系を除いて導入される。この非生産的段階での合計混練時間は、好ましくは１〜１５分である。
【００９６】
こうして得られた混合物を冷却した後に、続いて低温（例えば、４０℃〜１００℃）にて、通常、外部ミキサー、例えば開放型ロール機の中で架橋系を組み込む。組み合わせた混合物を、続いて数分間、例えば２〜１５分間混合する（第２（生産的）段階）。
【００９７】
適切な架橋系は、好ましくは硫黄及び主要加硫促進剤、特にスルフェンアミド系の促進剤をベースにしている。この加硫系に対して添加されるのは、酸化亜鉛、ステアリン酸、グアニジン誘導体（特にジフェニルグアニジン）などの、既知の種々の二次促進剤又は加硫活性剤であり、第１の非生産的段階の間に、及び／又は生産的段階の間に組み込まれる。硫黄の含有量は好ましくは０．５〜３．０ｐｈｒであり、主要促進剤の含有量は好ましくは０．５〜５．０ｐｈｒである。
【００９８】
エラストマーマトリックス、例えばジエンエラストマーの加硫の促進剤として、硫黄の存在下で作用できる、任意の化合物の促進剤（主要促進剤又は二次促進剤）としては、特にチアゾール系及びそれらの誘導体の促進剤、チウラム系の促進剤、又はジチオカルバミド酸亜鉛が使用され得る。これらの促進剤は、より好ましくは、２−メルカプトベンゾチアジルジスルフィド（「ＭＢＴＳ」と略記される）、Ｎ−シクロヘキシル−２−ベンゾチアゾールスルフェンアミド（「ＣＢＳ」と略記される）、Ｎ，Ｎ−ジシクロヘキシル−２ベンゾチアゾールスルフェンアミド（「ＤＣＢＳ」）、Ｎ−ｔｅｒ’ｔ−ブチル−２−ベンゾチアゾールスルフェンアミド（「ＴＢＢＳ」）、Ｎ−ｔｅｒｔ−ブチル−２ベンゾチアゾールスルフェンイミド（「ＴＢＳＩ」）、亜鉛ジベンジルジチオカルバメート（「ＺＢＥＣ」）、テトラベンジルチウラムジスルフィド（「ＴＢＺＴＤ」）及びそれらの混合物からなる群から選択される。
【００９９】
こうして得られた最終組成物は、続いて、特に実験用の特性評価のために、例えばシート又はプラークの形態にカレンダー加工される、又は他に、スノータイヤトレッド又はウィンタータイヤトレッドとして直接使用できるゴム型抜き要素の形態で押出加工される。
【０１００】
加硫（又は硬化）は、既知のように、一般的に１１０℃〜１９０℃の温度にて、十分な時間実施される。この時間は、例えば５〜９０分間であり、特に硬化温度、採用される加硫系及び検討中の組成物の加硫反応速度に応じて変動し得る。
【０１０１】
本発明によるタイヤトレッドのゴム組成物は、本発明によるタイヤトレッドの全体又は、異なる配合のいくつかのゴム組成物から形成される複合体型トレッドの場合、一部のみを構成できる。
【０１０２】
本発明は、未加工状態（即ち、硬化前）及び硬化状態（即ち、架橋後又は加硫後）の両方の上記のゴム組成物及びトレッドに関する。
【０１０３】
本発明はまた、上記のゴム組成物が複合型又はハイブリッド型のトレッドの一部のみを形成する場合、特にそれらトレッドが、両方にパターンがあり、耐用年数の後半においてタイヤが転動するとき、道路と接触することが意図される、放射状に重ね合わせた異なる配合の２層からなる（「キャップ−ベース」構造と称される）場合にもあてはまる。上記の配合物のベースとなる部分は、新しいタイヤが転動し出す瞬間から地面と接触することを意図されたトレッドの放射状の外側層、又は一方で、その後の過程で地面と接触することを意図された放射状の内側層を構成できる。
【０１０４】
本発明の第２５の態様は、タイヤがスノータイヤである、第４〜第２１の態様のいずれか一項に記載のタイヤである。
【０１０５】
本発明の第２６の態様は、少なくとも：
−  エラストマーマトリックスと；
−  ６５〜１１５ｐｈｒの補強用無機充填剤を含む補強充填剤と；
−  ３０ｐｈｒを超える（例えば、３０〜１２０ｐｈｒ）、好ましくは３５ｐｈｒを超える（例えば、３５〜１１５ｐｈｒ）可塑化剤と；
−  ５ｐｈｒを超える（例えば、５〜１５０ｐｈｒ）、好ましくは１０ｐｈｒを超える（例えば、１０〜１００ｐｈｒ）、より好ましくは１５ｐｈｒを超える（例えば、１５〜５０ｐｈｒ）クラムラバー粒子であって、ＩＳＯ規格１３３２０−１に従うレーザー回折法によって測定される体積基準のメジアン粒子径が以下の関係：
−  １００μｍ＜Ｄ５０＜１０００μｍ、好ましくは２００μｍ＜Ｄ５０＜９００μｍ、より好ましくは３００μｍ＜Ｄ５０＜８００μｍ、依然としてより好ましくは４００μｍ＜Ｄ５０＜７００μｍを満たし；
Ｄ５０が、体積基準の粒子径分布から得られた累積分布の５０％に相当する、体積基準の中位径であるクラムラバー粒子と
をベースとするゴム組成物である。
【０１０６】
本発明を、以下の非限定例により更に説明する。
【実施例】
【０１０７】
試験では、３つのゴム組成物（Ｃ−１（基準）、Ｃ−２（本発明による実施例）、及びＣ−３（比較例）として識別する）を比較する。３つのゴム組成物は、シリカ（無機充填剤として）とカーボンブラックとのブレンド、及び可塑化剤で補強し、クラムラバー粒子を用いた／用いない、ジエンエラストマー（ＢＲとＮＲとのブレンド）をベースとする。３つのゴム組成物の配合を表１に提供する。各種の生成物の含有量はｐｈｒで表される。
【０１０８】
各ゴム組成物を、以下の通り製造する。補強充填剤、それに関連するカップリング剤、可塑化剤、粒子類、エラストマーマトリックス及び各種のその他の成分を、加硫系を除いて、約６０℃の初期容器温度を有するインターナルミキサーに連続的に導入した。ミキサーは、従って、約７０％が満たされた（体積％）。続いて、熱機械的処理（非生産的段階）を一過程で実施し、１６５℃の最高「落下」温度に達するまで合計で約３〜４分継続した。こうして得られた混合物を回収し冷却し、続いて硫黄及びスルフェンアミド系の促進剤を２０〜３０℃で、外部ミキサー（ホモフィニッシャー）上に組み込んだ。全ての原料が、適切な時間（例えば５〜１２分間）混合される（生産的段階）。
【０１０９】
こうして得られたゴム組成物を続いて、物理的又は機械的性質の測定のためのシート形態（２〜３ｍｍの厚み）若しくはゴムの薄いシート形態、又は所望の寸法に切断及び／又は組立てした後、例えばタイヤ半製品として、特にタイヤトレッドとして直接用いられ得る、型出しした要素の形態のいずれかにカレンダー加工した。
【０１１０】
本発明の効果を確認するために、上記のゴム組成物を含むトレッドを有する３つのタイヤ（Ｔ−１（基準）、Ｔ−２（本発明による実施例）、及びＴ−３（比較例）として識別する）を比較する：
−  Ｔ−１：ゴム組成物Ｃ−１；
−  Ｔ−２：ゴム組成物Ｃ−２；
−  Ｔ−３：ゴム組成物Ｃ−３、とした。
【０１１１】
これらのタイヤは、ラジアル構造のカーカスを持つ乗用車のウィンタータイヤ用であり、２０５／５５Ｒ１６の寸法を有し、トレッドのゴム組成物以外は全ての点において同一に、従来通りに製造した。
【０１１２】
全てのタイヤを、公称タイヤ空気圧の下で自動車のフロントアクスル及びリアアクスルにはめ込んだ。摩耗した状態のタイヤを再現するために、サーキット上で約１０，０００ｋｍ転動させた。
【０１１３】
雪上でのグリップ性能を示し得る雪上制動（減速）試験として、４つ全てのホイール上に同じ種類の試験用タイヤを、２２０ｋＰａのタイヤ空気圧の下で６．５Ｊｘ１６リムに装着した１，４００ｃｃの乗用車を用意し、約−６℃の雪の温度で、雪で覆われた道路を走らせ、アンチロックブレーキングシステム（ＡＢＳ）が起動している状態で、突然の縦方向の制動の間、５０から５ｋｍ／ｈになるまでの減速を測定した。上記の雪上試験を硬い圧雪上で、規格ＡＳＴＭ  Ｆ１８０５に従って、ＣＴＩ貫入試験機の読み取り値が約８７の状態で実施した。
【０１１４】
更に、雪上でのグリップ性能を示し得る氷上制動試験として、上記のタイヤ空気圧の下で上記の試験タイヤを上記のリム上へ搭載した上記の乗用車を用意し、約−２℃の氷の温度で、氷で覆われた道路上を走らせ、アンチロックブレーキングシステム（ＡＢＳ）が起動している状態で、突然の縦方向の制動の間、２０から５ｋｍ／ｈになるまでの制動距離を測定した。
【０１１５】
雪上制動試験及び氷上制動試験の結果を、相対的な単位で表２に示す。基準となる１００には基準タイヤＴ−１が選択されている（１００より大きい値は、向上した性能を示すと留意するべきである）。
【０１１６】
更に、自動車を所有し、日常的に自動車を運転し、通常のすりきれ及び損傷による摩耗のため新しいタイヤを購入した経験がある２３名の一般のタイヤ消費者が、上記の摩耗したタイヤのトレッド表面を視覚的に評価した。各消費者は、各タイヤトレッド表面の外観に対して定性的な評点を割り当てた。任意で１００に設定した基準タイヤ（Ｔ−１）の評点よりも低い評点は、損傷したタイヤトレッド表面を示す。全ての消費者から得られた評点の平均値を表２に示す。
【０１１７】
表２の結果は、本発明によるタイヤ（Ｔ−２）が、基準又は比較例（Ｔ−１及びＴ−３）よりも、雪上でのグリップ性能及び氷上でのグリップ性能並びにタイヤトレッド表面の外観が、期せずして総じて向上したことを示す。
【０１１８】
更に、上記と同様に、その他の３つのゴム組成物（Ｃ−４（別の基準）、Ｃ−５（本発明による実施例）及びＣ−６（比較例）、配合を表３に示す）を含むトレッドを有する、その他の３つのタイヤ（Ｔ−４（別の基準）、Ｔ−５（本発明による実施例）、Ｔ−６（比較例）として識別する）を２０５／５５Ｒ１６の寸法で作製し、サーキット上で約１０，０００ｋｍ転動させ、雪上制動試験及び氷上制動試験を行い、摩耗したタイヤのトレッド表面の顧客による視覚的評価を行った：
−  Ｔ−４：ゴム組成物Ｃ−４；
−  Ｔ−５：ゴム組成物Ｃ−５；
−  Ｔ−６：ゴム組成物Ｃ−６、とした。
【０１１９】
上記の結果と同様に、表４の結果は、本発明によるタイヤ（Ｔ−５）が、基準及び比較例（Ｔ−４及びＴ−６）よりも、冬のグリップ性能及びタイヤトレッド表面の外観が、期せずして総じて向上したことを示す。
【０１２０】
結論として、本発明によるタイヤトレッドのゴム組成物は、冬のグリップ性能及び、タイヤ耐用年数の間のタイヤトレッド表面の外観が、総じて向上することを可能とする。
【０１２１】
【表１】
2021534263.tif 000003
【０１２２】
【表２】
2021534263.tif 000004
【０１２３】
【表３】
2021534263.tif 000005
【０１２４】
【表４】
2021534263.tif 000006
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
ゴム組成物を含むトレッドを有するタイヤであって、少なくとも
−  エラストマーマトリックスと、
−  ６５〜１１５ｐｈｒの補強用無機充填剤を含む補強充填剤と、
−  ３０ｐｈｒを超える可塑化剤と、
−  ５ｐｈｒを超えるクラムラバー粒子であって、ＩＳＯ規格１３３２０−１に従うレーザー回折法によって測定される体積基準のメジアン粒子径が以下の関係：
−  １００μｍ＜Ｄ５０＜１０００μｍ、を満たし、
Ｄ５０が、前記体積基準の粒子径の分布から得られた累積分布の５０％に相当する、体積基準の中位径であるクラムラバー粒子と、
をベースとするゴム組成物を含むトレッドを有するタイヤ。
【請求項２】
前記エラストマーマトリックスが、ポリブタジエン、ポリイソプレン、ブタジエンコポリマー、イソプレンコポリマー及びそれらの混合物からなる群から選択される、少なくとも１種のジエンエラストマーを含む、請求項１に記載のタイヤ。
【請求項３】
前記補強用無機充填剤が主にシリカである、請求項１〜２のいずれか一項に記載のタイヤ。
【請求項４】
前記補強充填剤が更に、２０ｐｈｒ未満のカーボンブラックを含む、請求項１〜３のいずれか一項に記載のタイヤ。
【請求項５】
前記可塑化剤が、液体可塑剤、炭化水素樹脂又はそれらの混合物を含む、請求項１〜４のいずれか一項に記載のタイヤ。
【請求項６】
前記クラムラバー粒子が、ＩＳＯ規格１３３２０−１に従うレーザー回折法によって測定される体積粒子径分布の分布幅を有し、以下の関係：
−  １．０＜Ｓｐａｎ＜１．６を満たし、
式中、
−  Ｓｐａｎ＝（Ｄ９０−Ｄ１０）／Ｄ５０、であり
−  Ｄ１０及びＤ９０がそれぞれ、前記累積粒子分布の１０体積％及び９０体積％に相当する粒子径である、
請求項１〜５のいずれか一項に記載のタイヤ。
【請求項７】
前記クラムラバー粒子が廃タイヤから生み出される、請求項１〜６のいずれか一項に記載のタイヤ。
【請求項８】
前記クラムラバー粒子が、機械的に処理される、低温で処理される、又は機械的に及び低温で処理される、請求項１〜７のいずれか一項に記載のタイヤ。
【請求項９】
前記タイヤがスノータイヤである、請求項１〜８のいずれか一項に記載のタイヤ。
【請求項１０】
ゴム組成物であって、少なくとも
−  エラストマーマトリックスと、
−  ６５〜１１５ｐｈｒの補強用無機充填剤を含む補強充填剤と、
−  ３０ｐｈｒを超える可塑化剤と、
−  ５ｐｈｒを超えるクラムラバー粒子であって、ＩＳＯ規格１３３２０−１に従うレーザー回折法によって測定される体積基準のメジアン粒子径が以下の関係：
−  １００μｍ＜Ｄ５０＜１０００μｍ、を満たし、
Ｄ５０が、前記体積基準の粒子径の分布から得られた累積分布の５０％に相当する、体積基準の中位径であるクラムラバー粒子と、
をベースとするゴム組成物。
【国際調査報告】
2021534263.tif 000007